(57)【要約】      （修正有）【課題】燃料電池の陽極のための白金代替触媒とそれを用いた陽極および燃料電池の提供。【解決手段】触媒はＰｄおよび少なくとも２つの他の遷移金属の合金を含み、その少なくとも１つは、少なくともＰｄと同じくらい強く水素および／または一酸化炭素に結合する遷移金属から選択する。より強く結合する適切な遷移金属は、Ｃｏ、Ｗ、Ｔｉ、Ｖ、Ｃｒ、Ｆｅ、Ｍｏ、Ｎｂ、Ｈｆ、Ｔａ、ＺｒおよびＲｅである。ＰｄＣｏＷが最も好ましい合金である。【選択図】なし【特許請求の範囲】
【請求項１】
燃料電池の陽極のための触媒であって、
Ｐｄおよび少なくとも２つの他の遷移金属の合金を含み、
その少なくとも１つは、少なくともＰｄと同じくらい強く水素および／または一酸化炭素に結合する、
触媒。
【請求項２】
請求項１に記載の触媒であって、
前記の少なくとも２つの他の遷移金属の２つが、少なくともＰｄと同じくらい強く水素および／または一酸化炭素に結合する、
触媒。
【請求項３】
請求項１または２に記載の触媒であって、
前記の他の遷移金属のうちの少なくとも１つが、水素および／または一酸化炭素にＰｄよりも強く結合する、
触媒。
【請求項４】
請求項１から３のいずれかに記載の触媒であって、
前記の少なくとも２つの他の遷移金属の２つが、水素および／または一酸化炭素にＰｄよりも強く結合する、
触媒。
【請求項５】
請求項１から４のいずれかに記載の触媒であって、
Ｐｄおよび少なくとも２つの他の金属から実質的になる、
触媒。
【請求項６】
請求項１から５のいずれかに記載の触媒であって、
前記の少なくとも２つの遷移金属の１つまたは複数は：
Ｃｏ、Ｗ、Ｔｉ、Ｖ、Ｃｒ、Ｆｅ、Ｍｏ、Ｎｂ、Ｈｆ、Ｔａ、ＺｒおよびＲｅからなる群から選択される、
触媒。
【請求項７】
請求項１から６のいずれかに記載の触媒であって、
少なくとも２つの他の遷移金属は：
Ｃｏ、Ｗ、Ｔｉ、Ｖ、Ｃｒ、Ｆｅ、Ｍｏ、Ｎｂ、Ｈｆ、Ｔａ、ＺｒおよびＲｅからなる群から選択される、
触媒。
【請求項８】
請求項１から７のいずれかに記載の触媒であって、
前記の少なくとも２つの他の遷移金属のうちの１つは、Ｃｏである、
触媒。
【請求項９】
請求項１から８のいずれかに記載の触媒であって、
前記の少なくとも２つの他の遷移金属のうちの１つは、Ｗである、
触媒。
【請求項１０】
請求項１に記載の触媒であって、
前記合金は、
ＰｄＣｏＷ、ＰｄＣｏＡｕ、ＰｄＣｏＭｏ、ＰｄＣｏＣｒ、ＰｄＦｅＣｒ、ＰｄＣｏＡｇ、ＰｄＣｏＴａ、ＰｄＣｏＮｂ、ＰｄＦｅＭｏ、ＰｄＦｅＡｕ、ＰｄＦｅＡｇ、ＰｄＦｅＮｂ、ＰｄＦｅＴｉからなる群から選択される、
触媒。
【請求項１１】
請求項１０に記載の触媒であって、
前記合金は：
ＰｄＣｏＷ、ＰｄＣｏＭｏ、ＰｄＣｏＣｒ、ＰｄＦｅＣｒからなる群から選択される、
触媒。
【請求項１２】
請求項１１に記載の触媒であって、
Ｐｄ、ＣｏおよびＷから実質的になる、
触媒。
【請求項１３】
請求項１から１２のいずれか一項に記載の触媒であって、
２０〜７０ａｔ．％（原子％）のＰｄ、１０〜７０ａｔ．％のＣｏ、および、３０ａｔ．％までのＷを含む、
触媒。
【請求項１４】
請求項１３に記載の触媒であって、
約５０ａｔ．％のＰｄ、４３ａｔ．％のＣｏ、および、７ａｔ．％のＷを含む、
触媒。
【請求項１５】
請求項１から１４のいずれかに記載の触媒であって、
支持体上に支持される、
触媒。
【請求項１６】
請求項１５に記載の触媒であって、
前記支持体が非金属である、
触媒。
【請求項１７】
請求項１６に記載の触媒であって、
前記支持体がカーボンである、
触媒。
【請求項１８】
基質および請求項１から１７のいずれかに記載の触媒を含む、
燃料電池の陽極。
【請求項１９】
請求項１８に記載の燃料電池の陽極を酸化する、
水素。
【請求項２０】
燃料電池であって：
請求項１８または１９の陽極；
陰極；
電解質；
燃料供給；および、
酸化剤の供給、
を含む、
燃料電池。
【請求項２１】
請求項２０に記載の燃料電池であって、
前記燃料供給が水素ガスを供給する、
燃料電池。
【請求項２２】
請求項２０または２１に記載の燃料電池であって、
前記電解質がプロトン交換膜を含む、
燃料電池。
【請求項２３】
請求項１８または１９に記載の陽極を製造する方法であって、
請求項１から１４のいずれかに記載の触媒（場合により請求項１５から１７に定義されるように支持される）を、導電性の基質に適用するステップを含む、
方法。
【請求項２４】
請求項１から１７のいずれかに記載の触媒の使用であって、
燃料電池での燃料の酸化のための、
使用。
【請求項２５】
請求項２４に記載の触媒の使用であって、
請求項２０から２２のいずれかに記載の燃料電池での水素の酸化のための、
使用。
【請求項２６】
請求項１から１７のいずれかに記載の触媒の使用であって、
陽極の製造での、
使用。
【請求項２７】
請求項２６に記載の使用であって、
請求項１８または１９に記載の陽極の製造のための、
使用。
【請求項２８】
請求項２６または２７に記載の使用であって、
請求項２０から２２のいずれかに記載の燃料電池の陽極の製造のための、
使用。
【請求項２９】
燃料電池において燃料を酸化する方法であって、
燃料電池の陽極に燃料を供給するステップを含み、
前記陽極は、請求項１８または１９に記載の陽極である、
方法。
【請求項３０】
請求項２９に記載の方法であって、
前記燃料が水素である、
方法。
【請求項３１】
請求項２０から２２のいずれかに記載の燃料電池において電気を発生させる方法であって、
陽極に燃料を供給し、陰極に酸化剤を供給するステップを含む、
方法。
【発明の詳細な説明】
【技術分野】
【０００１】
本発明は、燃料電池の陽極のための金属合金触媒に関し、そのような触媒を含む陽極および燃料電池、そのような陽極の製造方法、陽極の製造および燃料の酸化のためのそのような金属合金触媒の使用、そのような陽極を含む燃料電池において燃料を酸化する方法、および、それにより電気エネルギーを産生する方法に関する。特に、触媒は、パラジウムと、少なくともパラジウムと同じくらいに強く水素および／または一酸化炭素に個々に結合する金属との合金であり、触媒は、水素酸化反応（ＨＯＲ）のための陽極に適用される。
【背景技術】
【０００２】
燃料電池は、陽極（ここで燃料が酸化される）および陰極（ここで酸素などの酸化種が還元される）を含む。電解質は、電極間のイオンの輸送を可能にする。燃料および酸化剤は、各電極に別々に供給される。燃料が陽極で酸化されると、電子が放出され、外部回路を通って陰極へ行き、そこでそれらは酸化種の還元で消費される。高分子電解質膜燃料電池（ＰＥＭＦＣ）では、使われる燃料は通常、水素であり、酸化種は通常、酸素であり；高分子電解質は、陽極から陰極への陽子の流れを可能にすることができる。
【０００３】
水素は燃料電池において最も一般的な燃料であり、ＨＯＲは陽極での最も一般的な反応である。他の燃料は、メタノールなどを、例えば直接型メタノール燃料電池において用いることができ、それは特に携帯機器に有用であり、その場合、メタノール酸化反応が陽極で起きるが、本発明は、主にＨＯＲのための触媒を目的とする。
【０００４】
触媒は、酸素還元反応（ＯＲＲ）および水素酸化反応（ＨＯＲ）をそれぞれ生じさせるために、陰極および陽極の両方で必要である。白金は両方の反応に良い触媒であり、一般に、白金または白金合金のいずれかに基づく材料が、反応を促進するために用いられている。通常、特定の反応に理想的な触媒のためには、反応物、生産物および／または反応中間体は、強過ぎずまたは弱過ぎずに触媒表面に結合すべきである（反応内の速度を決定するステップに影響し得るため）。
【０００５】
「Ｎｏｒｓｋｏｖ  ｅｔ  ａｌ」（Ｎｏｒｓｋｏｖ，Ｊ．Ｋ．，ｅｔ  ａｌ．，Ｊｏｕｒｎａｌ  ｏｆ  Ｔｈｅ  Ｅｌｅｃｔｒｏｃｈｅｍｉｃａｌ  Ｓｏｃｉｅｔｙ，２００５．１５２（３）：ｐ．Ｊ２３−Ｊ２６．）および「Ｇｒｅｅｌｅｙ  ｅｔ  ａｌ」（Ｇｒｅｅｌｅｙ，Ｊ．，ｅｔ  ａｌ．，Ｎａｔ  Ｍａｔｅｒ，２００６．５（１１）：ｐ．９０９−９１３．）は、様々な遷移金属に関する水素結合エネルギーを、水素発生反応（水素酸化反応の逆）に関するそれらの活性に対して比較している。白金は、より強くまたはより弱く水素に結合する他の金属と比較して、これらの反応に関する理想的な金属であることが明らかである。しかしながら、白金は希少かつ高価な金属であり、白金を置き換える、または、関連する反応に関する白金の活性を高めてより少ないローディングを可能にするための、代替の燃料電池触媒の発見に、より多くの努力がなされている。
【０００６】
燃料電池における制限反応は、一般に、陰極で発生する酸素還元反応である。酸素還元反応のための大きな過電圧は、表面の酸化白金の存在に起因する触媒表面の毒作用に起因して見られる。燃料電池における酸素還元反応のための代替の触媒を特定するために、より多くの研究がなされている。燃料電池における代替の陰極触媒として、パラジウムおよびパラジウム合金に関心が示されている。パラジウムは、白金よりも強く酸素に結合し、したがって、より効果の低い酸素還元触媒であるが、反応に関してなお相対的に高い活性を有し、白金よりも安価である。したがって、ＯＲＲに用いられる触媒の費用を潜在的に低減することができる。他の金属をパラジウムと合金して、酸素還元反応に関するパラジウムの活性を増大させる試みがされている。
【０００７】
パラジウムとともにコバルトを含む合金は、酸素還元反応に関するパラジウムの活性を改善することが示されている（例えば、Ｆｅｒｎａｎｄｅｚ，Ｊ．Ｌ．，Ｄ．Ａ．Ｗａｌｓｈ，ａｎｄ  Ａ．Ｊ．Ｂａｒｄ，Ｊｏｕｒｎａｌ  ｏｆ  ｔｈｅ  Ａｍｅｒｉｃａｎ  Ｃｈｅｍｉｃａｌ  Ｓｏｃｉｅｔｙ，２００４．１２７（１）：ｐ．３５７−３６５）。コバルトは、酸素と優先的に結合および解離し、還元プロセスを行なうためにパラジウム上をより自由な表面部位にしておくことにより、パラジウムの活性を高めることが示唆されている。しかしながら、二元合金としてのパラジウムコバルトは、燃料電池の操作条件下で特に安定でないこと、および、第三の合金元素の追加により安定性が高められることも示されている。燃料電池環境で陰極に用いられる合金に安定性を追加する様々な元素が同定されている（ＷＯ２００７０４２８４１におけるタングステンを含む）。
【０００８】
水素酸化反応は燃料電池において制限反応ではないので、陽極における白金触媒のローディングを著しく減少させることができる。したがって、水素酸化反応に関する代替の触媒の発見にはあまり焦点が置かれていなかった（陰極触媒と比べて陽極触媒の費用はより低いことによる）。しかしながら、燃料流内の汚染物質（一酸化炭素など）による白金表面の毒作用を低減するために、他の金属と白金の合金に焦点が置かれている。白金−ルテニウム合金が現在のところ、ＰＥＭ燃料電池における選択の標準的な陽極触媒である。
【０００９】
一部の研究（例えば、Ｐａｔｔａｂｉｒａｍａｎ，Ｒ．，Ａｐｐｌｉｅｄ  Ｃａｔａｌｙｓｉｓ  Ａ：Ｇｅｎｅｒａｌ，１９９７．１５３（１−２）：ｐ．９−２０）は、陽極触媒としてパラジウムに焦点を置いているが、パラジウムは、白金よりも強く水素に結合し、その構造中に水素を吸収することもできる。したがって、陽極触媒がＰＥＭ燃料電池において作動しなければならない電位（ｐｏｔｅｎｔｉａｌ）においては、水素吸収のせいでパラジウム格子が受ける膨張および収縮に起因して、パラジウムは安定しにくい。
【００１０】
以下に記載のように、様々なパラジウム合金触媒が、水素酸化または水素発生触媒として示唆されている。水素発生／酸化反応は非常に可逆的であるので、触媒が水素発生に関して活性である場合は、一般に、水素酸化反応に関して活性であることが示されている（例えばＡｌ−Ｏｄａｉｌ，Ｆ．Ａ．，Ａ．Ａｎａｓｔａｓｏｐｏｕｌｏｓ，ａｎｄ  Ｂ．Ｅ．Ｈａｙｄｅｎ，Ｐｈｙｓｉｃａｌ  Ｃｈｅｍｉｓｔｒｙ  Ｃｈｅｍｉｃａｌ  Ｐｈｙｓｉｃｓ，２０１０．１２（３７）：ｐ．１１３９８−１１４０６）。
【００１１】
「Ｎｏｒｓｋｏｖ ｅｔ  ａｌ」および「Ｇｒｅｅｌｅｙ  ｅｔ  ａｌ」は、水素に強く結合する金属が水素に弱く結合する金属と合金されると、その合金は、２つの元の金属に勝る水素発生に関する活性を有することを示唆している。したがって、文献において水素発生または水素酸化触媒に関して考察されるパラジウム合金の多くが、Ｎｏｒｓｋｏｖらが水素とより弱い相互作用を有すると示唆している金属（例えばＡｕ，Ｒｈ，Ｐｔ，ＢｉまたはＩｒ）とパラジウムを合金していることは、驚くべきことではない。Ｐｄの合金およびこれらの金属は、以下の論文および特許に記載される：
【００１２】
Ｓｃｈｍｉｄｔ，Ｔ．Ｊ．，ｅｔ  ａｌ．．Ｊｏｕｒｎａｌ  ｏｆ  Ｅｌｅｃｔｒｏａｎａｌｙｔｉｃａｌ  Ｃｈｅｍｉｓｔｒｙ，２００１．５０１（１−２）：ｐ．１３２−１４０．
Ａｌ−Ｏｄａｉｌ，Ｆ．，Ａ．Ａｎａｓｔａｓｏｐｏｕｌｏｓ，ａｎｄ  Ｂ．Ｈａｙｄｅｎ，Ｔｏｐｉｃｓ  ｉｎ  Ｃａｔａｌｙｓｉｓ，２０１１．５４（１−４）：ｐ．７７−８２．  Ａｌ−Ｏｄａｉｌ，Ｆ．Ａ．，Ａ．  Ａｎａｓｔａｓｏｐｏｕｌｏｓ，ａｎｄ  Ｂ．Ｅ．Ｈａｙｄｅｎ，Ｐｈｙｓｉｃａｌ  Ｃｈｅｍｉｓｔｒｙ  Ｃｈｅｍｉｃａｌ  Ｐｈｙｓｉｃｓ，２０１０．１２（３７）：ｐ．１１３９８−１１４０６．
Ｂｏｎｎｅｆｏｎｔ，Ａ．，ｅｔ  ａｌ．，Ｃａｔａｌｙｓｉｓ  Ｔｏｄａｙ，２０１３．２０２（０）：ｐ．７０−７８．
Ｇｉｂｂｓ，Ｃ．，Ｆ．Ｌｉｕ，ａｎｄ  Ｄ．Ｐａｐａｇｅｏｒｇｏｐｏｕｌｏｓ，ＧＢ２４８１３０９  Ａ，２０１１．
Ｈａｙｄｅｎ，Ｂ．Ｅ．ａｎｄ  Ａ．Ａｎａｓｔａｓｏｐｏｕｌｏｓ，ＧＢ２４７８９８１Ｂ，  ２０１２．
Ｌｕｋａｓｚｅｗｓｋｉ，Ｍ．，Ｋ．Ｈｕｂｋｏｗｓｋａ，ａｎｄ  Ａ．Ｃｚｅｒｗｉｎｓｋｉ，Ｐｈｙｓｉｃａｌ  Ｃｈｅｍｉｓｔｒｙ  Ｃｈｅｍｉｃａｌ  Ｐｈｙｓｉｃｓ，２０１０．１２（４３）：ｐ．１４５６７−１４５７２．
Ｓｃｈｍｉｄｔ，Ｔ．Ｊ．，ｅｔ  ａｌ．，Ｅｌｅｃｔｒｏｃｈｉｍｉｃａ  Ａｃｔａ，２００３．４８（２５−２６）：ｐ．３８２３−３８２８．
Ｓｉｍｏｎｏｖ，Ａ．Ｎ．，ｅｔ  ａｌ．，Ｅｌｅｃｔｒｏｃｈｉｍｉｃａ  Ａｃｔａ，２０１２．７６（０）：ｐ．３４４−３５３．
Ａｌｃａｉｄｅ，Ｆ．，ｅｔ  ａｌ．，Ｉｎｔｅｒｎａｔｉｏｎａｌ  Ｊｏｕｒｎａｌ  ｏｆ  Ｈｙｄｒｏｇｅｎ  Ｅｎｅｒｇｙ，２０１０．３５（２０）：ｐ．１１６３４−１１６４１．
【００１３】
読者は、ＨＯＲおよびＯＲＲの両方に関するパラジウムに基づく電解触媒における最近の発展を記載し上述の多くの合金について言及するＳｈａｏ，Ｍ．，Ｊｏｕｒｎａｌ  ｏｆ  Ｐｏｗｅｒ  Ｓｏｕｒｃｅｓ，２０１１．１９６（５）：ｐ．２４３３−２４４４にも興味を持つであろう。
【発明の概要】
【課題を解決するための手段】
【００１４】
この背景に対し、本発明の第一の態様は、Ｐｄおよび少なくとも２つの他の遷移金属を含む、燃料電池の陽極のための触媒を提供し、その少なくとも１つは、少なくともＰｄと同じくらい強く水素および／または一酸化炭素に結合する。少なくとも２つの「他の」遷移金属は、その２つの他の遷移金属はＰｄではなく、互いに同一でもないことを要することが理解されよう。
【００１５】
好ましくは、前記の少なくとも２つの他の遷移金属のうちの少なくとも１つは、少なくともＰｄと同じくらい強く水素に結合する。あるいは、前記の少なくとも２つの他の遷移金属のうちの少なくとも１つは、少なくともＰｄと同じくらい強く一酸化炭素に結合する。第三の代替では、前記の少なくとも２つの他の遷移金属のうちの少なくとも１つは、少なくともＰｄと同じくらい強く一酸化炭素および水素に結合する。
【００１６】
より好ましくは、前記の他の遷移金属の少なくとも１つは、水素および／または一酸化炭素にＰｄよりも強く結合する。
【００１７】
好ましくは、前記の少なくとも２つの他の遷移金属のうちの少なくとも１つは、水素にＰｄよりも強く結合する。あるいは、前記の少なくとも２つの他の遷移金属のうちの少なくとも１つは、一酸化炭素にＰｄよりも強く結合する。第三の代替では、前記の少なくとも２つの他の遷移金属のうちの少なくとも１つは、一酸化炭素および水素にＰｄよりも強く結合する。
【００１８】
驚くべきことに、そのような触媒（ＯＲＲに関して前に、例えばＷＯ２００７０４２８４１において提唱されているが、反応中間体に最適な結合エネルギーを獲得するために、より弱く水素または一酸化炭素に結合する金属とＰｄを合金するＨＯＲ触媒を得ることに関して、慣習に逆らう）は、ＨＯＲに関して良い活性を有し、Ｐｄ触媒による水素吸収の問題を克服することが見いだされている。
【００１９】
好ましくは、前記の少なくとも２つの他の遷移金属の２つは、水素および／または一酸化炭素にＰｄよりも強く結合する。明らかに、この「および／または」という形式（ｆｏｒｍｕｌａｔｉｏｎ）は、以下のいずれかに限定することができる：（ｉ）前記の少なくとも２つの他の遷移金属の２つが、水素にＰｄよりも強く結合する；（ｉｉ）前記の少なくとも２つの他の遷移金属の２つが、一酸化炭素にＰｄよりも強く結合する；または、（ｉｉｉ）前記の少なくとも他の２つの遷移金属の２つが、一酸化炭素および水素にＰｄよりも強く結合する。
【００２０】
水素および一酸化炭素の結合の相対的強度を判定する方法は、当技術分野でよく知られている。好ましい実施態様では、本発明に係る相対的な結合強度は、Ｔｏｙｏｓｈｉｍａ  ａｎｄ  Ｓｏｍｏｒｊａｉ（Ｉ．Ｔｏｙｏｓｈｉｍａ  ａｎｄ  Ｇ．Ａ．Ｓｏｍｏｒｊａｉ，Ｃａｔａｌｙｓｉｓ  Ｒｅｖ．−Ｓｃｉ．Ｅｎｇ．１９（１９７９）１０５）の方法を用いて実験的に測定してよい。代替の実施態様では、Ｓａｎｄｅｒｓｏｎにより開発され、Ｋ．Ｗ．Ｆｒｅｓｅ，Ｓｕｒｆａｃｅ  Ｓｃｉｅｎｃｅ．１８２（１９８７）８５−９７に示される値を得るためにＫａｒｌ  Ｗ  Ｆｒｅｓｅ  Ｊｒ．により用いられた、Ｐｏｌａｒ  Ｃｏｖｅｌａｎｃｅ法を用いてよい。最も好ましくは、水素結合の相対的な強度は、「Ｎｏｒｓｋｏｖら」の表１に示されるとおりである。
【００２１】
水素および／またはＣＯにＰｄよりも強く結合する前記の２つの他の遷移金属の１つの好ましい定義は、ＣＯに関する親和性に基づく。Ｃｈｒｉｓｔｏｆｆｅｒｓｅｎら（Ｃｈｒｉｓｔｏｆｆｅｒｓｅｎ，Ｅ．，ｅｔ  ａｌ．，Ｊｏｕｒｎａｌ  ｏｆ  Ｃａｔａｌｙｓｉｓ，２００１．１９９（１）：ｐ．１２３−１３１）は、一般に、ＣＯに関する結合エネルギーは、水素に関する結合エネルギーに従うこと、および、一般に、周期表の左にいけばいくほど、ＣＯとの相互作用が強いことを示唆している。したがって、パラジウムよりも強くＣＯに結合する遷移金属は、上述と同一の金属（それらは全てＰｄの左であり、すなわち、３〜９族に属する）、および、周期表でＰｄの左の任意の他の遷移金属であると予想することができる。
【００２２】
これらの定義に基づき、遷移金属の特定の好ましい族を定義することができる。ＣＯ結合が周期表の左に向かって増大する傾向に基づく最も単純な定義は、周期表でパラジウムの左の全ての遷移金属からなる他の金属に関して好ましい族である。別の好ましい族は、４族から９族の全ての金属である。別の好ましい族は、マンガンおよびテクネチウム以外の、４族から９族の全ての遷移金属である。より好ましい族は、Ｍｎ、Ｔｃ、ＯｓおよびＩｒ以外の、４族から９族の遷移金属である。さらにより好ましいのは、Ｍｎ、Ｔｃ、Ｏｓ、Ｉｒおよび他の２つの白金族金属、ＲｕおよびＲｈ以外の、４族から９族の遷移金属である。ＲｕおよびＲｈは、Ｐｄよりも強くＣＯに結合し、そして、Ｆｒｅｓｅは、Ｒｕは水素にもより強く結合すると言及するが、それらは両方とも高価であり、標準的なＰｔ／Ｒｕ陽極触媒に対してより安価な代替を提供する本発明の目的を考慮すれば、費用、および有用性を考慮すべきである。したがって、白金族とかなり異なる特性を有し、より強く水素および／または一酸化炭素に結合する、好ましい金属の族は、請求項６および７に示される。最も好ましいのはＣｏおよびＷである。
【００２３】
ＨＯＲに関する触媒としての良好な活性の驚くべき効果および非合金Ｐｄの吸収問題の克服に加えて、Ｐｄよりも強くＣＯに結合する金属を含むことは、水素燃料流において一酸化炭素不純物の改善された耐性をもたらすはずである。
【００２４】
好ましくは、触媒は、Ｐｄおよび２つの他の遷移金属から本質的になるが、そのような三元触媒に加えて、特許請求の範囲に記載される特性を含む四元触媒、および５以上の金属を含む合金さえ、本発明により構想される。
【００２５】
さらに好ましい本発明の特性、例えば、遷移金属の特に望ましい組み合わせは、従属請求項に示される。
【００２６】
本発明の第二の態様では、基質と、Ｐｄおよび少なくとも２つの他の遷移金属（その少なくとも１つは、少なくともＰｄと同じくらい強く水素および／または一酸化炭素に結合する）を含む触媒とを含む、燃料電池の陽極が提供される。好ましくは、触媒は、従属請求項に定義されるとおりである。
【００２７】
好ましくは、陽極は、水素酸化燃料電池の陽極である。本発明の触媒は、メタノールまたはギ酸などを酸化するのとは対照的に、燃料として水素を酸化するのに特に適していると考えられる。
【００２８】
本発明の第三の態様では、基質と、Ｐｄおよび少なくとも２つの他の遷移金属（その少なくとも１つは、少なくともＰｄと同じくらい強く水素および／または一酸化炭素に結合する）を含む触媒とを含む陽極；陰極；電解質；燃料供給；および、酸化剤の供給を含む、燃料電池を提供する。好ましくは、燃料は水素ガスであり、好ましくは、電解質は高分子電解質膜を含む。
【００２９】
本発明の第四の態様では、Ｐｄおよび少なくとも２つの他の遷移金属（その少なくとも１つは、少なくともＰｄと同じくらい強く水素および／または一酸化炭素に結合し、場合により支持体上に支持される）を含む触媒を、導電性の基質に適用するステップを含む、陽極の製造方法を提供する。
【００３０】
本発明の第五の態様は、燃料電池での燃料の酸化のための、Ｐｄおよび少なくとも２つの他の遷移金属（その少なくとも１つは、少なくともＰｄと同じくらい強く水素および／または一酸化炭素に結合する）を含む触媒の使用を提供する。
【００３１】
好ましくは、その使用は、上記に示した燃料電池での水素の酸化のためである。
【００３２】
本発明の第六の態様は、陽極の製造での、Ｐｄおよび少なくとも２つの他の遷移金属（その少なくとも１つは、少なくともＰｄと同じくらい強く水素および／または一酸化炭素に結合する）を含む触媒の使用を提供する。好ましくは、その使用は、上記に示した陽極の製造での使用であり；より好ましくは、陽極は、上記に示した燃料電池のための陽極である。
【００３３】
本発明の第七の態様は、燃料電池の陽極に燃料を供給するステップを含む、燃料電池において燃料を酸化する方法を提供し、ここで陽極は、Ｐｄおよび少なくとも２つの他の遷移金属（その少なくとも１つは、少なくともＰｄと同じくらい強く水素および／または一酸化炭素に結合する）を含む触媒を含む。好ましくは、燃料は水素である。より好ましくは、その方法は電気を発生する。
【００３４】
ここで本発明を図に関して詳細に説明する：
【図面の簡単な説明】
【００３５】
【図１】インク：Ｃ上７０ｗｔ．％のＰｔ、Ｃ上４０ｗｔ．％のＰｄＣｏＷ、および、Ａｒパージされた０．１Ｍ  ＨＣｌＯ４中の（２０ｍＶ  ｓ−１）、Ｐｄブラックを有するガラス状カーボンＲＤＥ電極に関する、ＲＨＥに対しておよそ−０．０２５Ｖと０．５〜０．６Ｖとの間の、サイクリックボルタモグラム（ＣＶ）を示す（全ての電位はＲＨＥに対する）。
【図１ａ】図１の同一プロットを示すが、Ｃ上７０ｗｔ．％のＰｔおよびＣ上４０ｗｔ．％のＰｄＣｏＷのみを示す。
【図２】各触媒のインクを有するガラス状カーボンＲＤＥ電極に関する、Ａｒパージされた０．１Ｍ  ＨＣｌＯ４中の（２０ｍＶ  ｓ−１）、図１と同一領域でのＣＶのポジティブゴーイングスイープを示し、スイープは、４００ｒｐｍで回転して、および回転せずに、比較される。
【図３】Ｃ上７０ｗｔ．％のＰｔ、Ｃ上４０ｗｔ．％のＰｄＣｏＷ、および、Ｈ２飽和０．１Ｍ  ＨＣｌＯ４中のＰｄブラックのインクを有するガラス状カーボンＲＤＥ電極に関する、サイクリックボルタンメトリー実験のポジティブゴーイングスイープを示す（２０ｍＶ  ｓ−１、４００ｒｐｍ）。
【図３ａ】電流が最初に正になるところ（すなわち、水素酸化が起き始めるとき）の図３における領域の拡大図である。
【図４】水素酸化実験を行なった前後の、Ｃ上４０ｗｔ．％のＰｄＣｏＷおよびＡｒパージされた０．１Ｍ  ＨＣｌＯ４中の（１００ｍＶ  ｓ−１）、Ｐｄブラックのインクを有する電極に関する、ＲＨＥに対しておよそ０〜１Ｖ間のサイクリックボルタモグラムを示す。
【図５】陽極（０．３１ｍｇのＰｄＣｏＷ合金ｃｍ−２のローディングを有する）での４０ｗｔ．％のＰｄＣｏＷ触媒、および、陰極での標準的なＰｔ触媒に関して、様々な圧力（説明文に示す圧力）で８０℃において、膜電極接合体（ＭＥＡ）に関してＨ２−Ｏ２において得られる分極プロットを示す。０．３ｍｇ  ｃｍ−２の陽極Ｐｔローディングを有するＰｔ／Ｃの陽極触媒を含むＭＥＡに関する分極曲線（ｉＲ補正）も比較のために示す（９ｐｓｉの背圧）。
【発明を実施するための形態】
【００３６】
本発明およびその有効性は、以下の実施例にさらに説明される。
【００３７】
本研究において、３つの異なる触媒が、研究および比較されている。Ｐｄブラックパウダーの第一の比較例、カーボンパウダー上７０ｗｔ．％（重量％）のＰｔの第二の比較例、および、カーボンパウダー上の４０ｗｔ．％のＰｄＣｏＷからなる本発明の実施例が存在する。ＰｄＣｏＷ触媒は、５０ａｔ．％（原子％）のＰｄ、４３ａｔ．％のＣｏ、および、７ａｔ．％のＷの組成物を有する。
【００３８】
ＰｄブラックパウダーはＡｌｄｒｉｃｈから得て、カーボン上の白金はＡｌｆａ  Ａｅｓａｒから得た。カーボン上のＰｄＣｏＷは、様々のよく知られた技術に従って合成することができるので、詳細はここに提供しない。ＷＯ２００７０４２８４１；Ｆｅｒｎａｎｄｅｚ，Ｊ．Ｌ．，Ｄ．Ａ．Ｗａｌｓｈ，ａｎｄ  Ａ．Ｊ．Ｂａｒｄ，．Ｊｏｕｒｎａｌ  ｏｆ  ｔｈｅ  Ａｍｅｒｉｃａｎ  Ｃｈｅｍｉｃａｌ  Ｓｏｃｉｅｔｙ，２００４．１２７（１）：ｐ．３５７−３６５；および、Ｒａｇｈｕｖｅｅｒ，Ｖ．，Ａ．Ｍａｎｔｈｉｒａｍ，  ａｎｄ  Ａ．Ｊ．  Ｂａｒｄ，  Ｔｈｅ  Ｊｏｕｒｎａｌ  ｏｆ  Ｐｈｙｓｉｃａｌ  Ｃｈｅｍｉｓｔｒｙ  Ｂ，２００５．１０９（４８）：ｐ．２２９０９−２２９１２は、それらの全てが参照により援用され、そのような触媒の生産についての指示を提供する。
【００３９】
７ｍｌの脱イオン水および８０μｌの５％ナフィオン溶液と混合することにより、少量の各触媒（４０ｍｇ）をインクにした。混合物を超音波浴中で２時間超音波処理した。５μｌのインクを、研磨したばかりのガラス状カーボン回転円盤電極（ＲＤＥ）上にピペットした（０．５ｃｍの直径）。インクの沈着の前に、研磨パッドおよび２つの異なるグレードのアルミナ懸濁液（０．３および０．０５μｍの直径のアルミナ粒子）を用いて電極を研磨した。３分の研磨をはじめに０．３μｍのアルミナ上で行なって任意の以前の物質を除去し、それから、０．３μｍのアルミナを用いて別のパッド上でさらに３分、そして最後に０．０５μｍのアルミナ上で３分の研磨を行なった。インクをそのままにして一晩乾燥させ、それから、電極を回転軸に取り付け、分析のために３区画電気化学セル中に入れた。白金ガーゼ電極を対電極として用い、市販のＭｅｒｃｕｒｙ−Ｍｅｒｃｕｒｙ  Ｓｕｌｐｈａｔｅ照合電極を用いた。全ての電位は変換されていて、可逆水素電極（ＲＨＥ）に対して見積もられる。全ての実験は、０．１Ｍ  ＨＣｌＯ４（aq）中で行なった。社内で製造されたポテンシオスタットを用いて、電極を回転して、および回転せずに、サイクリックボルタンメトリー実験を行なった。
【００４０】
各サンプルについて行なった電気化学スクリーニング手順を以下の表１に示す。
【００４１】
【表１】
2019067766.tif 000002
【００４２】
図１は、パラジウムブラックおよびカーボン上７０ｗｔ．％のＰｔの比較例、および、水素吸着／脱着および水素発生／酸化領域（すなわち、ＲＨＥに対しておよそ−０．０２５〜０．６Ｖの間）での、Ａｒパージされた０．１Ｍ  ＨＣｌＯ４中の（２０ｍＶ  ｓ−１）、カーボン上４０ｗｔ．％のＰｄＣｏＷの実施例での、電極に関するサイクリックボルタモグラム（ＣＶ）を示す。
【００４３】
ＲＨＥに対しておよそ０〜０．４Ｖの間では、全ての触媒が、水素の吸着（還元電流−負）、および、水素の脱着（酸化電流−正）に関する特性を示す。全ての触媒について、ＲＨＥに対しておよそ０Ｖよりも下では、水素発生の開始は、急な開始の還元電流として見ることができ、これは図１ａにおいてＰｔおよびＰｄＣｏＷ触媒に関して、より明確に見ることができる（図１ａは、得られる電流に合わせて調整されているため）。Ｐｄブラック触媒については、より大きな還元電流が、ＲＨＥに対して０Ｖよりも下で見られ、これは、水素発生だけでなくパラジウムのバルク構造中への水素の吸収にも起因すると考えられる。また、Ｐｄブラック触媒は、他の触媒よりも潜在的に大きな表面積の活性触媒も有し、より大きな電流をもたらす。逆スイープ（ｒｅｖｅｒｓｅ  ｓｗｅｅｐ）で見られる大きな酸化ピークは、表面から発生した水素の酸化だけでなく、パラジウムのバルク内に吸収された水素の酸化にも起因する。ＰｔおよびＰｄＣｏＷ触媒については、ＲＨＥに対して０Ｖの真上に酸化ピークが見られ、これは、電極表面で発生した水素の酸化に起因する。ＰｄＣｏＷ触媒の特性がＰｔ触媒において見られたものと非常に似ていること、および、水素の吸収および吸収された水素の酸化に関するピークが存在するように見えないことは、重大な水素吸収はパラジウム合金内で生じないことを示唆すると考えることができる。上述したように、吸着とは対照的に吸収は、触媒にダメージを与える大きなボリューム変化をもたらす。したがって、吸収の不存在は有利である。
【００４４】
図２は、Ａｒパージされた０．１Ｍ  ＨＣｌＯ４中で電極を回転して、および回転せずに、各触媒に関して図１と同じ領域において、ＣＶのポジティブゴーイングスイープを示す。白金電極（比較例）に関して、電極が回転されると、見られる電流は低減し、電極表面で発生した水素の酸化に関する０Ｖの真上のピークはもはや存在しない。これは、発生した水素が、回転中に電極から離れることを示唆する。見られる残りの電流は、電極表面上に吸着された水素の脱着に起因する。
【００４５】
同様の効果が本発明のＰｄＣｏＷ触媒でも見られ、これは、電極が水素を著しく吸収しないことを確証する。対照的に、Ｐｄブラック電極（比較例）はかなり異なる特性を有する。電極が回転されると、見られる電流も他の２つの電極と同様に低減し；これは、回転による、電極表面上またはその付近に発生した水素の除去に起因すると推測される。しかしながら、大きな酸化電流がなお、物質のバルクで吸収された水素の酸化に起因して見られる。
【００４６】
Ｐｄが、従来技術においてＡｕ、Ｐｔ、ＲｈまたはＰｔおよびＡｕと合金されていると、より少ない水素吸収、および、吸収、脱着プロセスのより速いカイネティクスが見られている（Ｌｕｋａｓｚｅｗｓｋｉ，Ｍ．，Ｋ．Ｈｕｂｋｏｗｓｋａ，ａｎｄ  Ａ．Ｃｚｅｒｗｉｎｓｋｉ，Ｐｈｙｓｉｃａｌ  Ｃｈｅｍｉｓｔｒｙ  Ｃｈｅｍｉｃａｌ  Ｐｈｙｓｉｃｓ，２０１０．１２（４３）：ｐ．１４５６７−１４５７２）。この効果は、合金に起因する格子構造の変化と関連しているだけでなく、電子効果に起因する（すなわち、水素との、より低い結合エネルギー−選択される全ての合金元素は、Ｐｄよりも弱く水素に結合する）。しかしながら、ＣｏおよびＷの両方とも、少なくともＰｄと同じくらい強く水素に結合し、したがって、ここで驚くべき結果は、合金上のパラジウムの格子構造の変化により説明し得て、それは水素化物を形成させ得ない。
【００４７】
図３は、Ｈ２飽和０．１Ｍ  ＨＣｌＯ４中の（２０ｍＶ  ｓ−１、４００ｒｐｍ）、３つの異なる触媒（すなわち、パラジウムブラックおよびカーボン上７０ｗｔ．％のＰｔの比較例、および、カーボン上４０ｗｔ．％のＰｄＣｏＷの実施例）に関するサイクリックボルタンメトリー実験のポジティブゴーイングスイープを示す。図３ａは、電流が最初に正になるところ（すなわち、水素酸化が起き始めるとき）の領域の拡大図である。ＲＨＥに対しておよそ０．４Ｖよりも上では、全ての触媒は平らな電流プロファイルを示す。この領域では、水素酸化反応は、溶液から電極の表面への水素の輸送により制限される。異なる電極に関するこの領域での電流間の違いは、主に、インク沈着のわずかに異なる幾何学的表面積に起因すると考えられる。インク沈着は、電極表面の領域全体を覆わず、したがって、異なる形状およびサイズの沈着を形成している。表面に到達する水素は全てこの電位領域に到達し、したがって、電流の違いは、特定の触媒の任意の効果よりむしろ、インク沈着のサイズの違いにより説明することができる。
【００４８】
図３ａのプロットは、どの触媒がより活性であるかについて、より多くの情報を与える。ＲＨＥに対して０〜０．００５Ｖの間の非常に低い電位では、Ｐｔ（比較例）およびＰｄＣｏＷ（実施例）の触媒トレースは、非常に似た勾配を示すが、Ｐｄブラック（比較例）触媒は、わずかにより急でない開始勾配を有する。これは、ＰｄブラックよりもＰｔおよびＰｄＣｏＷ触媒のわずかにより速い反応を示唆し得るが、違いはほんの少しであり、水素酸化反応は非常に早く生じるので、これらの違いは定量化が困難である。３つの触媒間の最も顕著な違いは、物質のバルクから吸収した水素の酸化に起因する、Ｐｄブラック触媒に見られる大きな酸化ピークである。
【００４９】
図４は、ＰｄＣｏＷ触媒（本発明）およびＰｄブラック触媒（比較例）に関して、水素酸化実験が行われた前後の、Ａｒパージされた０．１Ｍ  ＨＣｌＯ４中の（１００ｍＶ  ｓ−１）、サイクリックボルタンメトリー間の比較を示す。全てのボルタモグラムは、水素の吸着および脱着（ＲＨＥに対しておよそ０〜０．４Ｖの間）およびパラジウムオキシドの形成および還元（ｒｅｄｕｃｔｉｏｎ）（ＲＨＥに対しておよそ０．６〜１Ｖの間）に関する特性を示す。水素の吸着および脱着の特性における電荷（ｃｈａｒｇｅ）は、触媒のパラジウム表面積の大まかな示度を与える。ＰｄＣｏＷ触媒でのこれらの特性における電荷は、水素酸化実験が行われた後、わずかに減少している。これは、パラジウム表面積のわずかな減少を示唆し、それは、物質からのパラジウムのわずかな喪失に起因し得て、または、物質の再構成に起因し得る。しかしながら、これらの変化は、Ｐｄブラック触媒に関してさらにより著しく、パラジウム表面積の著しい変化を示唆する。これはおそらく、水素の吸収および脱着による構造の膨張および収縮に起因する、実験中の物質の著しい喪失に起因する。
【００５０】
陰極での標準的なＰｔ触媒、および、陽極でのカーボン上に支持された４０ｗｔ．％のＰｄＣｏＷ合金（２５ｗｔ．％のナフィオンを含むインクを有する、０．３１ｍｇ（合金）ｃｍ−２の陽極ローディングを有する）を用いて、ＭＥＡ（膜電極接合体）を生産した。
【００５１】
ＭＥＡは、８０℃および７ｐｓｉ、１５ｐｓｉ、２５ｐｓｉおよび３０ｐｓｉの圧力で、陽極および陰極においてそれぞれ水素および酸素供給（λＨ２＝１．５、λＯ２＝２．５）を用いて行なった。活性電極領域は５０ｃｍ２であり、用いた膜は標準的なＩＲＤ高分子電解質膜（ＰＦＳＡ  ３０μｍ）であった。図５は、最適化されていないＭＥＡによる分極曲線を示し、全ての圧力において１Ｖ付近の見込みのある開路電位を示す。これは、燃料電池スタック中への取り込みに適切な完全な電池（ｃｏｍｐｌｅｔｅ  ｃｅｌｌ）における陽極での触媒の使用の直接的な証拠を提供するので、この結果は、触媒が水素燃料電池に関する陽極触媒として実際に適切であることの例証を提供する。
【００５２】
また、図５は、比較のために、陽極および陰極の両方においてカーボン触媒上に標準的な白金を含む分極曲線も示す（３０ｗｔ．％のナフィオンを含むインクを有する０．３ｍｇのＰｔ  ｃｍ−２の陽極ローディングを有する。９ｐｓｉで操作、他の条件は全て上記のとおり）。この標準的な触媒に関して示されるデータは、ｉＲ補正されている。Ｐｄ−合金陽極触媒に関して得られたデータと比較して、同様の開路電位がＰｔ陽極触媒に関して見られ、２つの陽極触媒に関する同様の活性を示唆する。より高い電流密度でＭＥＡを含むＰｄ−合金触媒陽極に関する性能の喪失は、内部抵抗およびマストランスポート制限に起因する可能性がある。これらの因子は、触媒インクの最適化により改善することができる可能性がある。
【００５３】
上記に示した結果は、本発明に係る触媒が水素酸化反応に関して良好な活性を有することを明らかにする。その触媒は、著しく水素を吸収せず、したがって、水素酸化に必要な電位で大きなボリューム変化を受けないという点で、純粋なパラジウム触媒に勝る利点を有することが示されている。この利点、および、実施例のものと同様の触媒は燃料電池で見られる広範囲の電位にわたって安定であることがすでに示されているという事実（ＷＯ２００７０４２８４１）は、これらの触媒が、燃料電池（特にＰＥＭ燃料電池および水素酸化反応）での陽極のための白金電極の、より安い代替としての適用を見いだすことができることを示唆する。
【００５４】
触媒は効果的な酸素還元触媒として以前に示されているが（ＷＯ２００７０４２８４１）、良好な水素発生（したがって水素酸化）触媒を生産するためには、パラジウムを、より弱く水素に結合する元素と合金すべきであることが示唆されている。ＣｏおよびＷは両方とも、少なくともパラジウムと同じくらい強く水素に結合し、したがって、触媒が活性を現わして水素吸収を減衰させるという驚くべき効果がある。パラジウムによる水素吸収の低減は、合金元素によるパラジウムの格子構造の変化に起因し得ると考えられる。
【００５５】
電流の研究に示される結果から、パラジウムを、少なくともＰｄと同じくらい強く水素およびＣＯに結合する他の元素と合金して、有望な水素酸化（および発生）触媒を提供することができることが期待され得る。これは、制限されないが、燃料電池環境において安定であることが既に示されまたは示唆されている三元パラジウム合金、例えば、ＰｄＣｏＡｕ、ＰｄＣｏＭｏ、ＰｄＣｏＣｒ、ＰｄＦｅＣｒを含んでよい。したがって、本発明は、上記に示す実施例の範囲に制限されないが、以下の特許請求の範囲を参照することにより決定すべきである。
【００５６】
本発明に係る触媒は、燃料電池の陽極で使用される。
【００５７】
ＰＥＭ燃料電池の詳細な構造は、そのような技術に精通する者によく知られている。ＥＧ＆Ｇ  Ｔｅｃｈｎｉｃａｌ  Ｓｅｒｖｉｃｅｓ，Ｉｎｃ．による燃料電池ハンドブック（第７版）は、Ｎａｔｉｏｎａｌ  Ｔｅｃｈｎｉｃａｌ  Ｉｎｆｏｒｍａｔｉｏｎ  Ｓｅｒｖｉｃｅ，Ｕ．Ｓ．Ｄｅｐａｒｔｍｅｎｔ  ｏｆ  Ｃｏｍｍｅｒｃｅ，５２８５  Ｐｏｒｔ  Ｒｏｙａｌ  Ｒｏａｄ，Ｓｐｒｉｎｇｆｉｅｌｄ，ＶＡ  ２２１６１，Ｕ．Ｓ．Ａ．から公衆に利用可能であり、参照により援用され、当分野にあまり精通しない者にとって有用な情報を提供し；セクション３、高分子電解質燃料電池が特に関連がある。典型的に、燃料電池は、陽極、陰極、陽極と陰極との間のプロトン交換膜、および、水素含有燃料の触媒酸化のためおよび酸素還元のための触媒を含む。
【００５８】
典型的な水素燃料電池は、水素電極（燃料電極または陽極）および空気電極（酸化電極または陰極）を有する。電極間では、プロトン交換膜が電解質としての役割を果たす。プロトン交換膜、陽極、および陰極は、一般に、一体に組み込まれていて、したがって、電極とプロトン交換膜との間に接触抵抗がない。電気は、陽極に対して開かれた水素燃料チャンバー中に水素を導入することによる水素酸化により生産され、一方で酸素は、好ましくは空気として、陰極に対して開かれた空気チャンバー中に導入される。水素は陽極で酸化されて水素イオン（陽子）（ＰＥＭを通る）および電子を産生する。電流は、電極と接触している電流コレクタによって燃料電池から外部回路へ引き出される。水素イオンは、酸性プロトン交換膜を通って移行し、陰極で外部回路からの電子および酸素と反応して、水を形成する。
【００５９】
触媒は、制限されないが、カーボンなどの市販の支持体上に支持されることができ；カーボン支持体を用いることにより触媒の表面積が非常に増大し、そして、カーボンは燃料電池の操作条件下で十分な電子伝導性および化学安定性を有するため、カーボンに支持された触媒が燃料電池に通常用いられる。代替の支持体は、金属酸化物などを含む。カーボン支持体上の分散した合金の調製は、多くの方法で達成され得る。例えば、合金触媒は、構成金属の化合物の混合物の還元、または、カーボンに支持されたＰｄの加熱処理によって形成され得て、ここで、他の金属塩は、表面上に沈殿または吸着される。あるいは、合金粒子は、物理的沈着、例えばスパッタリング、物理的蒸発、および、化学的蒸着により、カーボン支持体上に形成し得る。
【００６０】
燃料電池は、プロトン交換膜（例えば、Ｄｕ  Ｐｏｎｔより入手可能なナフィオン（登録商標））などの電解質を含み、合金触媒は、電流コレクタとの接触のために、プロトン交換膜の表面上に直接沈着され得る。あるいは、合金触媒は、陽極支持体の表面上に、または、膜と接触して置かれるカーボン構造のような多孔質性の陽極支持体のポア内に、沈着され得る。
【図１】
2019067766.tif 000003
【図１ａ】
2019067766.tif 000004
【図２】
2019067766.tif 000005
【図３】
2019067766.tif 000006
【図３ａ】
2019067766.tif 000007
【図４】
2019067766.tif 000008
【図５】
2019067766.tif 000009
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
燃料電池の陽極のための触媒であって、
前期触媒は２０〜７０ａｔ．％（原子％）のＰｄ、１０〜７０ａｔ．％のＣｏ、および、３０ａｔ．％までのＷを含む、
触媒。
【請求項２】
請求項１に記載の触媒であって、
Ｐｄ、ＣｏおよびＷから実質的になる、
触媒。
【請求項３】
請求項２に記載の触媒であって、
５０ａｔ．％のＰｄ、４３ａｔ．％のＣｏ、および、７ａｔ．％のＷを含む、
触媒。
【請求項４】
請求項１〜３のいずれか１項に記載の触媒であって、
支持体上に支持される、
触媒。
【請求項５】
請求項４に記載の触媒であって、
前記支持体がカーボンである、
触媒。
【請求項６】
基質および請求項１から５のいずれかに記載の触媒を含む、
燃料電池の陽極。
【請求項７】
請求項６に記載の、水素を酸化させる燃料電池の陽極。
【請求項８】
燃料電池であって：
請求項６または７の陽極；
陰極；
電解質；
燃料供給；および、
酸化剤の供給、
を含む、
燃料電池。
【請求項９】
請求項８に記載の燃料電池であって、
前記燃料供給が水素ガスを供給する、
燃料電池。
【請求項１０】
請求項８または９に記載の燃料電池であって、
前記電解質がプロトン交換膜を含む、
燃料電池。
【請求項１１】
請求項６または７に記載の陽極を製造する方法であって、
請求項１〜３のいずれか１項に記載の触媒を導電性の基質に適用するステップを含む、
方法。
【請求項１２】
請求項６または７に記載の陽極を製造する方法であって、
請求項４または５に規定されるように支持された請求項１〜３のいずれか１項に記載の触媒を、導電性の基質に適用するステップを含む、
方法。
【請求項１３】
請求項１から５のいずれかに記載の触媒の使用であって、
燃料電池での燃料の酸化のための、
使用。
【請求項１４】
請求項１３に記載の触媒の使用であって、
請求項８から１０のいずれかに記載の燃料電池での水素の酸化のための、
使用。
【請求項１５】
請求項１から５のいずれかに記載の触媒の使用であって、
陽極の製造での、
使用。
【請求項１６】
請求項１５に記載の使用であって、
請求項６または７に記載の陽極の製造のための、
使用。
【請求項１７】
請求項１５または１６に記載の使用であって、
請求項８から１０のいずれかに記載の燃料電池の陽極の製造のための、
使用。
【請求項１８】
燃料電池において燃料を酸化する方法であって、
燃料電池の陽極に燃料を供給するステップを含み、
前記陽極は、請求項６または７に記載の陽極である、
方法。
【請求項１９】
請求項１８に記載の方法であって、
前記燃料が水素である、
方法。
【請求項２０】
請求項８から１０のいずれかに記載の燃料電池において電気を発生させる方法であって、
陽極に燃料を供給し、陰極に酸化剤を供給するステップを含む、
方法。
【外国語明細書】
2019067766000001.pdf
2019067766000002.pdf
2019067766000003.pdf
2019067766000004.pdf